(57)【要約】【課題】高密度ポリエチレンやポリプロピレンなどの汎用ポリオレフィンの、酸素などのガスバリアー性を強化することによって、収容した調理済食品や米飯類やデザート類などの色や味覚などの劣化を防止することができ、また丸みがある縦の隅部などのインモールドラベルの隙間のガスバリアー性が問題になることがない角を丸めた直方体トレー状などのプラスチック容器を提供する。【解決手段】本発明は、前記の汎用ポリオレフィンに、３０〜５０重量％のエチレン−ビニルアルコール共重合体（ＥＶＯＨ）を混練したプラスチック材料を用いて、酸素や紫外線などの各種バリアー性を付与した紙材料製や樹脂フィルム製やこれらの積層材料製などのインモールドラベル２０を、プラスチック容器３０の外面側に位置させて一体に射出成形した。【選択図】図２
2004115116.tif 000002
【特許請求の範囲】
【請求項１】
高密度ポリエチレンやポリプロピレンなどの汎用ポリオレフィンに、３０〜５０重量％のエチレン−ビニルアルコール共重合体を混練したプラスチック材料を用いて、射出成形したことを特徴とするプラスチック容器。
【請求項２】
請求項１に記載のプラスチック材料を用いて、各種バリアー性を付与した紙材料製や樹脂フィルム製やこれらの積層材料製のインモールドラベルを、プラスチック容器の外面側に位置させて、一体に射出成形したことを特徴とするプラスチック容器。
【発明の詳細な説明】
【０００１】
【発明の属する技術分野】
本発明は、調理済食品や米飯類やデザート類などを収容する、高密度ポリエチレンやポリプロピレンなどの汎用ポリオレフィンの酸素などに対するガスバリアー性を強化した角を丸めた直方体トレー状などのプラスチック容器に関する。
【０００２】
【従来の技術】
従来から、調理済食品や米飯類やデザート類などを収容する高密度ポリエチレンやポリプロピレンなどの耐熱性が優れた汎用ポリオレフィンを用いて射出成形した角を丸めた直方体トレー状などのプラスチック容器が一般に広く用いられている。
【０００３】
また従来から、前述した耐熱性などが優れた汎用ポリオレフィンを用いて、酸素や紫外線などに対する各種バリアー性を付与した紙材料製や樹脂フィルム製やこれらの積層材料製などの円孔を有する底面板の各辺に前後左右の側面板を連設して成るインモールドラベルをプラスチック容器の外面側に位置させて、一体に射出成形（　インモールド成形と通称する　）した角を丸めた直方体トレー状などのプラスチック容器が一般に広く用いられている。
【０００４】
【発明が解決しようとする課題】
ところが従来の前述したプラスチック容器については、調理済食品や米飯類やデザート類などを収容した後に、適宜の蓋材を被せて加熱殺菌して密封することができる耐熱性などが優れたプラスチック容器であるものの、高密度ポリエチレンやポリプロピレンなどの汎用ポリオレフィンに酸素などに対するガスバリアー性が不足しているために、色や味覚などが劣化する恐れがあって、収容物の品質賞味期限などに限界があった。
【０００５】
また従来の前述したプラスチック容器については、アルミニウム箔やセラミック蒸着層などを積層するなどして、酸素や紫外線などに対する各種バリアー性を付与したインモールドラベルをプラスチック容器の外面側に位置させて、一体に射出成形することによって、収容した調理済食品や米飯類やデザート類などの色や味覚などの劣化を防止することはできるものの、角を丸めた直方体トレー状などのプラスチック容器の丸みがある縦の隅部などにインモールドラベルの隙間が生じることが避けられないために、この丸みがある縦の隅部などインモールドラベルの隙間のバリアー性が問題になることがあった。
【０００６】
そこで、本発明の目的は、高密度ポリエチレンやポリプロピレンなどの汎用ポリオレフィンの酸素などに対するガスバリアー性を強化することによって、収容した調理済食品や米飯類やデザート類などの色や味覚などの劣化を防止することができ、また丸みがある縦の隅部などインモールドラベルの隙間のガスバリアー性が問題になることがない角を丸めた直方体トレー状などのプラスチック容器を提供することにある。
【０００７】
【課題を解決するための手段】
本発明のプラスチック容器は、請求項１に記載するように、高密度ポリエチレンやポリプロピレンなどの汎用ポリオレフィンに、３０〜５０重量％のエチレン−ビニルアルコール共重合体を混練したプラスチック材料を用いて、射出成形したことを特徴とするプラスチック容器に関する。
【０００８】
本発明のプラスチック容器においては、高密度ポリエチレンやポリプロピレンなどの耐熱性などが優れた汎用ポリオレフィンに、３０〜５０重量％の特にガスバリアー性が優れたエチレン−ビニルアルコール共重合体（ＥＶＯＨ）を混練して、酸素などのガスバリアー性を強化したプラスチック材料を用いて射出成形することによって、調理済食品や米飯類やデザート類などを収容した後に、図示していない適宜の蓋材を被せて加熱殺菌して密封することができ、また収容した調理済食品や米飯類やデザート類などの色や味覚などの劣化を防止することができ、収容物の品質賞味期限などに余裕があるプラスチック容器を提供することができる。
【０００９】
なお、前述した耐熱性などが優れた汎用ポリオレフィンに混練する、特にガスバリアー性が優れたエチレン−ビニルアルコール共重合体（ＥＶＯＨ）ついては、酢酸ビニル（ＶＡｃ）　が７９〜９２重量％程度のエチレン−酢酸ビニル共重合体（ＥＶＡ）　を完全ケン化した、エチレン含有率が２５〜５０モル％程度の、特にガスバリアー性や保香性や耐油性などが優れた広く上市されているエチレン−ビニルアルコール共重合体（ＥＶＯＨ）の３０〜５０重量％を、高密度ポリエチレンやポリプロピレンなどの汎用ポリオレフィンに、特に制約なく混練して射出成形することによって、後述する実施例に示すように、酸素透過率の設定目標の０．０１０ｃｃ／ｐｋｇ．ｄａｙを充分達成することができ、酸素などのガスバリアー性が優れたプラスチック容器を得ることができる。
【００１０】
また、本発明のプラスチック容器は、請求項２に記載するように、上記請求項１に記載の酸素などのガスバリアー性を強化したプラスチック材料を用いて、図２Ａ、Ｂに示すように、各種バリアー性を付与した紙材料製や樹脂フィルム製やこれらの積層材料製のインモールドラベルを、プラスチック容器の外面側に位置させて、一体に射出成形したことを特徴とするプラスチック容器である。
【００１１】
本発明のプラスチック容器においては、前述した酸素などのガスバリアー性を強化したプラスチック材料を用いて、アルミニウム箔やセラミック蒸着層などを積層するなどして、酸素や紫外線などの各種バリアー性を付与した紙材料製や樹脂フィルム製やこれらの積層材料製などのインモールドラベル２０を、プラスチック容器３０の外面側に位置させて一体に射出成形することによって、収容した調理済食品や米飯類やデザート類などの色や味覚などの劣化を完全に防止することができ、しかも角を丸めた直方体トレー状などのプラスチック容器３０の丸みがある縦の隅部などに、図２Ｂに破線で示すインモールドラベル２０の隙間が生じることが避けられないものであっても、この隙間を、酸素などのガスバリアー性を強化したプラスチック材料が覆っているために、丸みがある縦の隅部などのインモールドラベル２０の隙間のガスバリアー性が問題になることがなく、収容物の品質賞味期限などにさらに余裕があるプラスチック容器を提供することができる。
【００１２】
【発明の実施の形態】
本発明のプラスチック容器における、高密度ポリエチレンやポリプロピレンなどの耐熱性などが優れた汎用ポリオレフィンに、３０〜５０重量％の、特にガスバリアー性が優れたエチレン−ビニルアルコール共重合体（ＥＶＯＨ）を混練する方法については、通常の射出成形機械のスクリュー式の熱溶融注出部で、ともに１６０〜２４０℃程度に熱溶融した汎用ポリオレフィンとエチレン−ビニルアルコール共重合体（ＥＶＯＨ）とを、特に制約なく良く混練して、そのまま注出して射出成形することができる。
【００１３】
【実施例】
図１Ａ、Ｂは、本発明の実施例１、２におけるプラスチック容器３０の断面図、斜視図である。
また図２Ａ、Ｂは、本発明の実施例３における、プラスチック容器３０の断面図、斜視図であって、図２Ｃは、インモールドラベル２０の平面図である。
【００１４】
＜実施例１＞
耐熱性などが優れた粒状の高密度ポリエチレン（　Ｊ２００３ＧＰ、出光化学株製　）に、３０重量％の、酢酸ビニル（　ＶＡｃ）が８０重量％のエチレン−酢酸ビニル共重合体（　ＥＶＡ）を完全ケン化した、エチレン含有率が３５モル％の、特にガスバリアー性が優れた粒状のエチレン−ビニルアルコール共重合体（ＥＶＯＨ）（　エバールＸＥＰ−４１９、クラレ株製　）を、タンブラーなどで混合して、通常の射出成形機械で、ともに２００℃程度に熱溶融して良く混練した、酸素などのガスバリアー性を強化したプラスチック材料を用いて、そのまま従来と同様に射出成形して、図１Ａ、Ｂに示す縦、横、深さが６４×６４×２７ｍｍで平均肉厚が０．６ｍｍの角を丸めた直方体トレー状のプラスチック容器３０を作製した。
【００１５】
次に、図１Ａ、Ｂに示すプラスチック容器３０のフランジ部３３に、ＯＰＰ（　３０μｍ）／ＯＮｙ（　１２μｍ）／アルミニウム箔（９μｍ）／ＣＰＰ（　５０μｍ）の、図示していない蓋材を被せて熱融着して密封して、ＭＯＣＯＮ−ＯＸ−ＴＲＡＮ２１（　モダンコントロール株製　）で、プラスチック容器３０の１個あたりの酸素透過率を測定したところ、設定目標の０．０１０ｃｃ／ｐｋｇ．ｄａｙを下回る、酸素透過率が０．００９ｃｃ／ｐｋｇ．ｄａｙの酸素などのガスバリアー性が優れたプラスチック容器３０を得ることができた。
【００１６】
＜実施例２＞
それぞれ実施例１と同一の耐熱性などが優れた粒状の高密度ポリエチレンに、５０重量％の、特にガスバリアー性が優れた粒状のエチレン−ビニルアルコール共重合体（ＥＶＯＨ）を、タンブラーなどで混合して、通常の射出成形機械で、ともに２００℃程度に熱溶融して良く混練した、酸素などのガスバリアー性を強化したプラスチック材料を用いて、実施例１と同様に射出成形して、図１Ａ、Ｂに示す実施例１と同一の、縦、横、深さが６４×６４×２７ｍｍで平均肉厚が０．６ｍｍの角を丸めた直方体トレー状のプラスチック容器３０を作製した。
【００１７】
次に、実施例１と同様に、図１Ａ、Ｂに示すプラスチック容器３０のフランジ部３３に、ＯＰＰ（　３０μｍ）／ＯＮｙ（　１２μｍ）／アルミニウム箔（９μｍ）／ＣＰＰ（　５０μｍ）の、図示していない蓋材を被せて熱融着して密封して、ＭＯＣＯＮ−ＯＸ−ＴＲＡＮ２１で、プラスチック容器３０の１個あたりの酸素透過率を測定したところ、設定目標の０．０１０ｃｃ／ｐｋｇ．ｄａｙを大きく下回る、酸素透過率が０．００６ｃｃ／ｐｋｇ．ｄａｙの酸素などのガスバリアー性がさらに優れたプラスチック容器３０を得ることができた。
【００１８】
＜実施例３＞
まず、円孔ｂを有する６４×６４ｍｍの底面板２の各辺に、２６×６４ｍｍの前後左右の側面板３、３、３、３を連設して成る、図２Ｃに示すインモールドラベル２０であって、表面に美麗な印刷をした延伸ポリプロピレン（　０ＰＰ，３０μｍ）と、酸素や紫外線などの各種バリアー性が優れたセラミック蒸着付のポリエステル（　ＰＥＴ，１２μｍ）と、未延伸ポリプロピレン（　ＣＰＰ，５０μｍ）とを、適宜の接着剤を介して積層した積層樹脂フィルムを用いて、通常の打抜型を用いた打抜工程で、酸素や紫外線などの各種バリアー性を付与したインモールドラベル２０を作製した。
【００１９】
続いて、それぞれ実施例１、２と同一の耐熱性などが優れた粒状の高密度ポリエチレンに、５０重量％の、特にガスバリアー性が優れた粒状のエチレン−ビニルアルコール共重合体（ＥＶＯＨ）を、タンブラーなどで混合して、通常のインモールド射出成形機械で、ともに２００℃程度に熱溶融して良く混練した、実施例２と同一の酸素などのガスバリアー性を強化したプラスチック材料を用いて、図２Ｃに示す酸素や紫外線などの各種バリアー性を付与したインモールドラベル２０を、プラスチック容器３０の外面側に位置させて、そのまま従来と同様に一体に射出成形して、図２Ａ、Ｂに示す縦、横、深さが６４×６４×２７ｍｍで平均肉厚が０．６ｍｍの角を丸めた直方体トレー状のプラスチック容器３０を作製した。
【００２０】
次に、実施例１、２と同様に、図２Ａ、Ｂに示すプラスチック容器３０のフランジ部３３に、ＯＰＰ（　３０μｍ）／ＯＮｙ（　１２μｍ）／アルミニウム箔（９μｍ）／ＣＰＰ（　５０μｍ）の、図示していない蓋材を被せて熱融着して密封して、ＭＯＣＯＮ−ＯＸ−ＴＲＡＮ２１で、プラスチック容器３０の１個あたりの酸素透過率を測定したところ、設定目標の０．０１０ｃｃ／ｐｋｇ．ｄａｙをさらに大きく下回る、プラスチック容器としては例がない酸素透過率が０．００３ｃｃ／ｐｋｇ．ｄａｙの酸素などのガスバリアー性が抜群に優れたプラスチック容器３０を得ることができた。
【００２１】
加えて、図２Ａ、Ｂに示す酸素などのガスバリアー性が抜群に優れたプラスチック容器３０に、２２０ｇの調理済のトマトピューレを収容した後に、前述した図示していない蓋材を被せて加熱殺菌して密封して、６０℃３ヶ月の高温促進テスト（　１２ヶ月の常温保存に相当する　）をしたところ、収容したトマトピューレの色や味覚などの劣化が全く認められなかった。
【００２２】
【比較例】
＜比較例１＞
特にガスバリアー性が優れたエチレン−ビニルアルコール共重合体（ＥＶＯＨ）を混練していない、実施例と同一の耐熱性などが優れた高密度ポリエチレンを用いて、通常の射出成形機械で、実施例と同様に射出成形して、実施例と同一の縦、横、深さが６４×６４×２７ｍｍで平均肉厚が０．６ｍｍの角を丸めた直方体トレー状のプラスチック容器を作製した。
【００２３】
次に、作製したプラスチック容器のフランジ部に、実施例と同様に、ＯＰＰ（　３０μｍ）／ＯＮｙ（　１２μｍ）／アルミニウム箔（９μｍ）／ＣＰＰ（　５０μｍ）の蓋材を被せて熱融着して密封して、ＭＯＣＯＮ−ＯＸ−ＴＲＡＮ２１で、プラスチック容器の１個あたりの酸素透過率を測定したところ、設定目標の０．０１０ｃｃ／ｐｋｇ．ｄａｙを大きく上回る、酸素透過率が０．０１５ｃｃ／ｐｋｇ．ｄａｙの酸素などのガスバリアー性が不足したプラスチック容器が得られた。
【００２４】
＜比較例２＞
それぞれ実施例と同一の耐熱性などが優れた粒状の高密度ポリエチレンに、１０重量％の、特にガスバリアー性が優れた粒状のエチレン−ビニルアルコール共重合体（ＥＶＯＨ）を、タンブラーなどで混合して、通常の射出成形機械で、ともに２００℃程度に熱溶融して良く混練した、酸素などのガスバリアー性を強化したプラスチック材料を用いて、実施例と同様に射出成形して、実施例と同一の縦、横、深さが６４×６４×２７ｍｍで平均肉厚が０．６ｍｍの角を丸めた直方体トレー状のプラスチック容器を作製した。
【００２５】
次に、作製したプラスチック容器のフランジ部に、実施例と同様に、ＯＰＰ（　３０μｍ）／ＯＮｙ（　１２μｍ）／アルミニウム箔（９μｍ）／ＣＰＰ（　５０μｍ）の蓋材を被せて熱融着して密封して、ＭＯＣＯＮ−ＯＸ−ＴＲＡＮ２１で、プラスチック容器の１個あたりの酸素透過率を測定したところ、設定目標の０．０１０ｃｃ／ｐｋｇ．ｄａｙを上回る、酸素透過率が０．０１２ｃｃ／ｐｋｇ．ｄａｙの酸素などのガスバリアー性がやや不足したプラスチック容器が得られた。
【００２６】
＜比較例３＞
それぞれ実施例と同一の耐熱性などが優れた粒状の高密度ポリエチレンに、７０重量％の、特にガスバリアー性が優れた粒状のエチレン−ビニルアルコール共重合体（ＥＶＯＨ）を、タンブラーなどで混合して、通常の射出成形機械で、ともに２００℃程度に熱溶融して良く混練した、酸素などのガスバリアー性を強化したプラスチック材料を用いて、実施例と同様に射出成形したところ、形状再現性や強度、耐熱性などが悪くて、実施例と同一の角を丸めた直方体トレー状のプラスチック容器を、安定して作製することができないために、酸素透過率の測定には至らなかった。
【００２７】
【発明の効果】
以上、実施例ほかに示すとおり、本発明のプラスチック容器においては、高密度ポリエチレンやポリプロピレンなどの汎用ポリオレフィンに、３０〜５０重量％の、特にガスバリアー性が優れたエチレン−ビニルアルコール共重合体（ＥＶＯＨ）を混練して、酸素などのガスバリアー性を強化することによって、収容した調理済食品や米飯類やデザート類などの色や味覚などの劣化を防止することができ、角を丸めた直方体トレー状などの酸素などのガスバリアー性が優れたプラスチック容器を提供することができる。
【図面の簡単な説明】
【図１】図１Ａ、Ｂは、本発明の実施例１、２におけるプラスチック容器３０の断面図と斜視図である。
【図２】図２Ａ、Ｂは、本発明の実施例３におけるプラスチック容器３０の断面図と斜視図であって、図２Ｃは、インモールドラベル２０の平面図である。
【符号の説明】
２　　…底面板
３　　…側面板
２０　　…インモールドラベル
３０　　…プラスチック容器
３１　　…底面部
３２　　…側面部
３３　　…フランジ部
ａ　　…中央ゲート
ｂ　　…円孔
【図１】
2004115116.tif 000003
【図２】
2004115116.tif 000004